(57)【要約】【課題】紫外光又は可視光による励起によって、所望の波長範囲に発光ピークがより強く現れる、蛍光性のガラスセラミックスを提供する。【解決手段】ガラスセラミックスは、Ａ３Ｂ５Ｏ１２：αβ＋Ｆ結晶（ＡはＹ、Ｇｄ、Ｔｂ、Ｄｙ、Ｙｂ、Ｌｕの中から選ばれる１種以上とし、ＢはＡｌ又は／及びＧａとし、αとβの組合せはＥｕ３＋、Ｅｕ２＋、Ｃｅ３＋、Ｍｎ４＋、Ｍｎ２＋、Ｓｎ２＋、Ｃｕ２＋、Ｂｉ３＋、Ｐｂ２＋、Ｃｒ３＋の中から選ばれる１種以上とする。）を含有する。【選択図】図１
2014221705.tif 000002
【特許請求の範囲】
【請求項１】
Ａ３Ｂ５Ｏ１２：αβ＋Ｆ結晶（ＡはＹ、Ｇｄ、Ｔｂ、Ｄｙ、Ｙｂ、Ｌｕの中から選ばれる１種以上とし、ＢはＡｌ又は／及びＧａとし、αとβの組合せはＥｕ３＋、Ｅｕ２＋、Ｃｅ３＋、Ｍｎ４＋、Ｍｎ２＋、Ｓｎ２＋、Ｃｕ２＋、Ｂｉ３＋、Ｐｂ２＋、Ｃｒ３＋の中から選ばれる１種以上とする。）を含有するガラスセラミックス。
【請求項２】
波長４６０ｎｍの光を入射させたときに５００〜６００ｎｍの範囲に発光ピークを有する請求項１記載のガラスセラミックス。
【請求項３】
酸化物基準のモル％で、
Ａｌ２Ｏ３＋Ｇａ２Ｏ３を２０〜５０％、
Ｌｎ２Ｏ３（ＬｎはＹ、Ｇｄ、Ｔｂ、Ｄｙ、Ｙｂ、Ｌｕの中から選ばれる少なくとも１種以上を示す）を１０〜５０％、
Ｅｕ２Ｏ３＋ＣｅＯ２＋ＭｎＯ２＋ＳｎＯ２＋ＣｕＯ＋Ｂｉ２Ｏ３＋ＰｂＯ＋Ｃｒ２Ｏ３を０．１〜１０％
含有し、
酸化物基準の全モル数に対する外割りのモル％で、Ｆ成分を０％超含有する請求項１又は２記載のガラスセラミックス。
【請求項４】
酸化物基準のモル％で、ＳｉＯ２成分＋ＧｅＯ２成分を２０．０〜６０．０％含有する請求項１から３のいずれか記載のガラスセラミックス。
【発明の詳細な説明】
【技術分野】
【０００１】
本発明は、ガラスセラミックスに関する。
【背景技術】
【０００２】
物質が外部から電子線や紫外線等の電磁波のエネルギーを受け取って励起され、基底状態に戻るときに、受け取ったエネルギーを特定波長の光として放出する光を蛍光といい、このような特性を有する物質を蛍光体という。蛍光体は、その種類によって吸収する光の波長や放出する蛍光の波長が異なり、光増幅器やレーザー、照明、ディスプレイ用発光素子等で幅広い応用が期待されている。特に近年、短波長ＬＥＤの開発が進むにつれて、ＬＥＤ素子と、このＬＥＤ素子からの紫外光や可視光によって励起されて発光する蛍光体を組み合わせた発光素子が注目を浴びており、少ない電力で効率よく駆動する新しい光源としてその用途が広がりつつある。また、このような状況の中、長寿命であり且つ発光強度の高い蛍光体の開発が必要とされている。
【０００３】
このような蛍光体として、ＹＡＧ系酸化物にＣｅをドープした蛍光体が知られている。この蛍光体は、青色光の励起で黄色の蛍光を発するので、ＬＥＤ素子と蛍光体から出る二つの光の混色によって白色光の光源を実現できる。
【０００４】
そして、このような蛍光体を結晶相として析出させたガラスセラミックスとして、特許文献１〜３に代表されるようなガラスセラミックスが知られている。このような蛍光体をガラスセラミックスに析出させることで、ＬＥＤ素子から発生する光や発熱による劣化を抑え、且つ、均一な分布状態を実現させて発光むらを低減させている。
【先行技術文献】
【特許文献】
【０００５】
【特許文献１】特開２００９−２８６６８１号公報
【特許文献２】特開２００７−０３１１９６号公報
【特許文献３】特開２００６−１１７５１１号公報
【発明の概要】
【発明が解決しようとする課題】
【０００６】
しかし、特許文献１〜３のガラスセラミックスでは、波長５００〜６００ｎｍの範囲における発光ピークの強度が未だ十分ではないため、励起光と混色させたときの色調の調整された発光素子を得ることが困難であった。
【０００７】
本発明は、紫外光又は可視光による励起によって、所望の波長範囲に発光ピークがより強く現れる、蛍光性のガラスセラミックスを得ることを目的とする。
【課題を解決するための手段】
【０００８】
本発明者らは、上記課題を解決するために鋭意試験研究を重ねた結果、ガーネット結晶を析出しうるガラスセラミックスの組成にＦ成分と、発光中心となるような成分を含有させることで、強い発光ピークが現れるＡ３Ｂ５Ｏ１２：αβ＋Ｆ結晶がガラスセラミックスに多く析出することを見出し、本発明を完成するに至った。
具体的には、本発明は以下のようなものを提供する。
【０００９】
（１）  Ａ３Ｂ５Ｏ１２：αβ＋Ｆ結晶（ＡはＹ、Ｇｄ、Ｔｂ、Ｄｙ、Ｙｂ、Ｌｕの中から選ばれる１種以上とし、ＢはＡｌ又は／及びＧａとし、αとβの組合せはＥｕ３＋、Ｅｕ２＋、Ｃｅ３＋、Ｍｎ４＋、Ｍｎ２＋、Ｓｎ２＋、Ｃｕ２＋、Ｂｉ３＋、Ｐｂ２＋、Ｃｒ３＋の中から選ばれる１種以上とする。）を含有するガラスセラミックス。
【００１０】
（２）  波長４６０ｎｍの光を入射させたときに５００〜６００ｎｍの範囲に発光ピークを有する（１）記載のガラスセラミックス。
【００１１】
（３）  酸化物基準のモル％で、
Ａｌ２Ｏ３＋Ｇａ２Ｏ３を２０〜５０％、
Ｌｎ２Ｏ３（ＬｎはＹ、Ｇｄ、Ｔｂ、Ｄｙ、Ｙｂ、Ｌｕの中から選ばれる少なくとも１種以上を示す）を１０〜５０％、
Ｅｕ２Ｏ３＋ＣｅＯ２＋ＭｎＯ２＋ＳｎＯ２＋ＣｕＯ＋Ｂｉ２Ｏ３＋ＰｂＯ＋Ｃｒ２Ｏ３を０．１〜１０％
含有し、
酸化物基準の全モル数に対する外割りのモル％で、Ｆ成分を０％超含有する（１）又は（２）記載のガラスセラミックス。
【００１２】
（４）  酸化物基準のモル％で、
Ａｌ２Ｏ３成分  １５．０〜５０．０％
Ｇａ２Ｏ３成分  ０〜２０．０％
Ｙ２Ｏ３成分  １０．０〜５０．０％
Ｇｄ２Ｏ３成分  ０〜２０．０％
Ｄｙ２Ｏ３成分  ０〜１０．０％
Ｙｂ２Ｏ３成分  ０〜１０．０％
Ｌｕ２Ｏ３成分  ０〜１０．０％
含有する（１）から（３）のいずれか記載のガラスセラミックス。
【００１３】
（５）  酸化物基準のモル％で、ＳｉＯ２成分＋ＧｅＯ２成分を２０．０〜６０．０％含有する（１）から（４）のいずれか記載のガラスセラミックス。
【００１４】
（６）  酸化物基準のモル％で、
ＳｉＯ２成分  １０．０〜６０．０％
ＧｅＯ２成分  ０〜２０．０％
含有する（１）から（５）のいずれか記載のガラスセラミックス。
【００１５】
（７）  モル和（ＴｉＯ２＋ＺｒＯ２）が１０．０％以下である（１）から（６）のいずれか記載のガラスセラミックス。
【００１６】
（８）  酸化物基準のモル％で、
ＴｉＯ２成分  ０〜１０．０％
ＺｒＯ２成分  ０〜１０．０％
である（１）から（７）のいずれか記載のガラスセラミックス。
【００１７】
（９）  酸化物基準で、ＲＯ成分（式中、ＲはＭｇ、Ｃａ、Ｓｒ、Ｂａ及びＺｎからなる群より選択される１種以上）のモル和が２０．０％以下である（１）から（８）のいずれか記載のガラスセラミックス。
【００１８】
（１０）  酸化物基準のモル％で、
ＭｇＯ成分  ０〜１５．０％
ＣａＯ成分  ０〜１５．０％
ＳｒＯ成分  ０〜１５．０％
ＢａＯ成分  ０〜１５．０％
ＺｎＯ成分  ０〜１５．０％
である（１）から（９）のいずれか記載のガラスセラミックス。
【００１９】
（１１）  酸化物基準のモル％で、
Ｌｉ２Ｏ成分  ０〜２０．０％
Ｎａ２Ｏ成分  ０〜２０．０％
Ｋ２Ｏ成分  ０〜２０．０％
である（１）から（１０）のいずれか記載のガラスセラミックス。
【００２０】
（１２）  酸化物基準で、Ｒｎ２Ｏ成分（式中、ＲはＬｉ、Ｎａ、Ｋからなる群より選択される１種以上）のモル和が２０．０％以下である（１）から（１１）のいずれか記載のガラスセラミックス。
【００２１】
（１３）  酸化物基準のモル％で、
Ｂ２Ｏ３成分  ０〜３０．０％
Ｐ２Ｏ５成分  ０〜１０．０％
Ｎｂ２Ｏ５成分  ０〜１０．０％
Ｔａ２Ｏ５成分  ０〜１０．０％
ＷＯ３成分  ０〜１０．０％
ＴｅＯ２成分  ０〜１０．０％
Ｓｂ２Ｏ３成分  ０〜１．０％
である（１）から（１２）のいずれか記載のガラスセラミックス。
【００２２】
（１４）  原料組成のモル％で、ＡｌＦ３＋ＧａＦ３を０％超２０．０％以下含有する（１）から（１３）のいずれか記載のガラスセラミックス。
【発明の効果】
【００２３】
本発明によれば、紫外光又は可視光による励起によって、所望の波長範囲に発光ピークがより強く現れる、蛍光性のガラスセラミックスを得ることができる。
【図面の簡単な説明】
【００２４】
【図１】実施例６と比較例１のガラスセラミックスについてのＸＲＤパターンである。
【発明を実施するための形態】
【００２５】
本発明のガラスセラミックスは、Ａ３Ｂ５Ｏ１２：αβ＋Ｆ結晶（ＡはＹ、Ｇｄ、Ｔｂ、Ｄｙ、Ｙｂ、Ｌｕの中から選ばれる１種以上とし、ＢはＡｌ又は／及びＧａとし、αとβの組合せはＥｕ３＋、Ｅｕ２＋、Ｃｅ３＋、Ｍｎ４＋、Ｍｎ２＋、Ｓｎ２＋、Ｃｕ２＋、Ｂｉ３＋、Ｐｂ２＋、Ｃｒ３＋の中から選ばれる１種以上とする。）を含有する。ＹＡＧ系の結晶をはじめとするガーネット結晶を析出しうるガラスセラミックスの組成にＦ成分と、発光中心となるような成分を含有させることで、強い発光ピークが現れるＡ３Ｂ５Ｏ１２：αβ＋Ｆ結晶がガラスセラミックスに多く析出する。このため、紫外光又は可視光による励起によって、所望の波長範囲に発光ピークがより強く現れる、蛍光性のガラスセラミックスを得ることができる。
【００２６】
以下、本発明の光学ガラスの実施形態について詳細に説明するが、本発明は、以下の実施形態に何ら限定されるものではなく、本発明の目的の範囲内において、適宜変更を加えて実施することができる。なお、説明が重複する箇所については、適宜説明を省略する場合があるが、発明の趣旨を限定するものではない。
【００２７】
［ガラスセラミックスの組成］
本発明のガラスセラミックスを構成する各成分の組成範囲を以下に述べる。本明細書中で特に断りがない場合、各成分の含有量は、全て酸化物換算組成の総モル数に対するモル％で表示されるものとする。ここで、「酸化物換算組成」とは、本発明のガラスセラミックスの構成成分の原料として使用される酸化物、複合塩、金属弗化物等が熔融時に全て分解され酸化物へ変化すると仮定した場合に、当該生成酸化物の総モル数を１００モル％として、ガラスセラミックス中に含有される各成分のモル分率を表記した組成である。
【００２８】
Ａｌ２Ｏ３成分及びＧａ２Ｏ３成分は、ガーネット結晶からなる結晶相を形成するのに必須の成分であり、且つ、ガラス（以下、原ガラスとガラスセラミックスを総称して「ガラス」という場合がある。）の安定性を高められる成分である。ガラスの安定性が高められることで、結晶化率のコントロールを行い易くなり、且つ、所望でない結晶相の析出を抑えられるため、より多くの発光中心を含有させることができる。特に、Ｇａ２Ｏ３成分を含有することで、ガラスの溶解温度を大幅に下げることができ、且つ、ガーネット結晶をより析出し易くできる。従って、Ａｌ２Ｏ３成分及びＧａ２Ｏ３成分の合計含有量は、好ましくは２０．０％、より好ましくは２５．０％、さらに好ましくは３０．０％を下限とする。
一方で、Ａｌ２Ｏ３成分及びＧａ２Ｏ３成分の合計含有量を５０．０％以下にすることで、これらの過剰な含有によるガラス原料の溶融性やガラスの安定性の低下を抑えられる。従って、Ａｌ２Ｏ３成分及びＧａ２Ｏ３成分の合計含有量は、好ましくは５０．０％、より好ましくは４５．０％、さらに好ましくは４０．０％を上限とする。
【００２９】
このうち、Ａｌ２Ｏ３成分の含有量は、ガーネット結晶からなる結晶相を形成し易くし、且つガラスの安定性を高めるため、好ましくは１５．０％、より好ましくは２０．０％、さらに好ましくは２５．０％を下限とする。
一方で、Ａｌ２Ｏ３成分の含有量は、ガラス原料の溶融性やガラスの安定性の低下を抑えるため、好ましくは５０．０％、より好ましくは４５．０％、さらに好ましくは４０．０％、さらに好ましくは３７．０％を上限とする。
また、Ｇａ２Ｏ３成分の含有量は、ガーネット結晶からなる結晶相を形成し易くし、ガラスの溶解温度を下げ、且つガラスの安定性を高めるため、好ましくは０．３％、より好ましくは０．５％、さらに好ましくは１．０％を下限としてもよい。
一方で、Ｇａ２Ｏ３成分の含有量は、原料コストの上昇を抑えるため、好ましくは２０．０％、より好ましくは１５．０％、さらに好ましくは１０．０％を上限とする。
【００３０】
Ｌｎ２Ｏ３成分（式中、ＬｎはＹ、Ｇｄ、Ｔｂ、Ｄｙ、Ｙｂ、Ｌｕの中から選ばれる少なくとも１種以上を示す）も、ガーネット結晶からなる結晶相を形成するのに必須の成分である。従って、Ｌｎ２Ｏ３成分の合計含有量は、好ましくは１０．０％、より好ましくは１５．０％、さらに好ましくは１８．０％を下限とする。
一方で、Ｌｎ２Ｏ３成分の合計含有量を５０．０％以下にすることで、これらの過剰な含有によるガラスの安定性の低下を抑えられる。従って、Ｌｎ２Ｏ３成分の合計含有量は、好ましくは５０．０％、より好ましくは４０．０％、さらに好ましくは３０．０％、さらに好ましくは２５．０％を上限とする。
【００３１】
ここで、Ｙ２Ｏ３成分の含有量は、ガーネット結晶からなる結晶相を形成し易くする観点から、好ましくは１０．０％、より好ましくは１５．０％、さらに好ましくは１８．０％を下限とする。
一方で、Ｙ２Ｏ３成分の含有量は、ガラスの安定性の低下を抑えるため、好ましくは５０．０％、より好ましくは４０．０％、さらに好ましくは３０．０％、さらに好ましくは２５．０％を上限とする。
また、Ｇｄ２Ｏ３成分の含有量も、同様の観点から、好ましくは２０．０％以下、より好ましくは１０．０％未満、さらに好ましくは５．０％未満とする。
また、Ｄｙ２Ｏ３成分、Ｙｂ２Ｏ３成分及びＬｕ２Ｏ３成分の各々の含有量も、同様の観点から、好ましくは１０．０％、より好ましくは８．０％、さらに好ましくは５．０％を上限とする。
【００３２】
Ｅｕ２Ｏ３成分、ＣｅＯ２成分、ＭｎＯ２成分、ＳｎＯ２成分、ＣｕＯ成分、Ｂｉ２Ｏ３成分、ＰｂＯ成分及びＣｒ２Ｏ３成分は、発光中心の役割を果たし、ガラス及び結晶化ガラスに蛍光特性を付与するので、少なくともいずれかが必須成分である。本願発明のガラスセラミックスでは、より多くの発光中心を含有させた場合でも、ガラスの安定性がより高められるため、励起光による蛍光をより強めることができる。これらの成分の少なくとも１種以上の合計含有量は、好ましくは０．１％、より好ましくは０．２％、さらに好ましくは０．３％、さらに好ましくは０．５％を下限とする。
一方で、これらの成分の含有量が多すぎると、かえって蛍光が弱くなる傾向がある。従って、これらの成分の合計含有量は、好ましくは１０．０％、より好ましくは５．０％、さらに好ましくは３．０％を上限とする。
【００３３】
ここで、Ｅｕ２Ｏ３成分は２価及び３価の状態で、ＣｅＯ２成分は３価の状態で、ＭｎＯ２成分は２価及び４価の状態で、ＳｎＯ２成分は２価の状態で、ＣｕＯ成分は２価の状態で、Ｂｉ２Ｏ３成分は３価の状態で、ＰｂＯ成分は２価の状態で、Ｃｒ２Ｏ３成分３価の状態で、それぞれガラスに含まれることが好ましい。それにより、これらの成分が発光中心として作用するため、紫外光又は可視光の励起による発光ピークのより強いガラスセラミックスを得ることができる。
一方で、これらの成分は、上述した以外の価数の状態での含有量を低減することが好ましく、上述した以外の価数の状態では含有しないことがより好ましい。これにより、発光中心として作用しない成分の含有量が低減されるため、発光中心として作用する金属イオンαβ＋を増加し易くできる。
【００３４】
これらの成分は、蛍光の色調を調整する観点で複数種含有してもよいが、紫外光又は可視光の励起による発光ピークをより強めることができる観点で、いずれか１種のみを含有することが好ましい。
このうち、ＣｅＯ２成分を含有させた場合、ガラスセラミックスの結晶相が青色光によって黄色の蛍光を発するため、ＬＥＤ素子から出る青色光と結晶相から出る黄色光とを混色させることで、ＬＥＤ素子を白色光の光源として用いることができる。
【００３５】
なお、これらの成分は、上述のような酸化物の形態に限られず、フッ化物又は塩化物の形態でガラス中に含まれていてもよい。
【００３６】
Ｆ成分は、０％超含有することで、溶解温度を下げ、ガラスの溶融性と安定性の向上に寄与し、且つ、所望の結晶相の析出を促進する効果がある。また、所望の結晶相に固溶することで、発光色を調節したり発光効率を向上させたりする顕著な効果がある。特にＣｅＯ２成分を含有する場合、Ｃｅ３＋イオンの発光効率を向上させることもできる。従って、酸化物基準の全モル数に対する外割りでのＦ成分の含有量は、好ましくは０％超、より好ましくは５．０％超、さらに好ましくは１０．０％超、さらに好ましくは１３．０％超とする。
一方で、Ｆ成分の含有量を５０．０％以下にすることで、ガラス安定性の低下や、所望でない結晶相の析出を抑えることができる。従って、酸化物基準の全モル数に対する外割りでのＦ成分の含有量は、好ましくは５０．０％、より好ましくは４０．０％、さらに好ましくは３０．０％、さらに好ましくは２５．０％を上限とする。
Ｆ成分は、原料として例えばＺｒＦ４、ＡｌＦ３、ＮａＦ、ＣａＦ２、Ｋ２ＳｉＦ６、Ｎａ２ＳｉＦ６、ＬａＦ３等を用いてガラス内に含有することができる。
【００３７】
本明細書におけるＦ成分の含有量は、ガラスを構成するカチオン成分全てが電荷の釣り合うだけの酸素と結合した酸化物でできていると仮定し、それら酸化物でできたガラス全体のモル数を１００％として、Ｆ成分のモル分率を表したもの（酸化物基準の全モル数に対する外割りモル％）である。
【００３８】
ＳｉＯ２成分及びＧｅＯ２成分は、ガラス形成酸化物になりうる成分であり、安定であり、且つ耐久性や耐候性の良好なガラスを得るのに重要な成分である。従って、ＳｉＯ２成分及びＧｅＯ２成分の合計含有量は、好ましくは２０．０％、より好ましくは３０．０％、さらに好ましくは３５．０％を下限とする。
一方で、ＳｉＯ２成分及びＧｅＯ２成分の合計含有量を６０．０％以下にすることで、ガラス原料の溶融温度の上昇を抑えられる。従って、ＳｉＯ２成分及びＧｅＯ２成分の合計含有量は、好ましくは６０．０％、より好ましくは５０．０％、さらに好ましくは４５．０％を上限とする。
【００３９】
ここで、ＳｉＯ２成分の含有量は、ガーネット結晶からなる結晶相を形成し易くする観点から、好ましくは１０．０％、より好ましくは２０．０％、さらに好ましくは３０．０％、さらに好ましくは３５．０％を下限とする。
一方で、ＳｉＯ２成分の含有量は、ガラス原料の溶融温度の上昇を抑えるため、好ましくは６０．０％、より好ましくは５０．０％、さらに好ましくは４５．０％を上限とする。
また、ＧｅＯ２成分の含有量も、同様の観点、及び、高価な材料である観点から、好ましくは２０．０％以下、より好ましくは１０．０％未満、さらに好ましくは５．０％未満とする。
【００４０】
ＴｉＯ２成分及びＺｒＯ２成分は、少なくとも１種を０％超含有する場合に、核形成剤の役割を果たすことで結晶相をより析出し易くできる任意成分である。
一方で、ＴｉＯ２成分及びＺｒＯ２成分の合計含有量を１０．０％以下にすることで、ガラスの安定性の低下を抑えられる。従って、ＴｉＯ２成分及びＺｒＯ２成分の合計含有量は、好ましくは１０．０％、より好ましくは８．０％、さらに好ましくは５．０％、さらに好ましくは３．０％を上限とする。
【００４１】
ここで、ＴｉＯ２成分及びＺｒＯ２成分の各々の含有量は、ガラスの安定性の低下を抑える観点から、好ましくは１０．０％、より好ましくは８．０％、さらに好ましくは５．０％、さらに好ましくは３．０％を上限とする。
【００４２】
ＲＯ成分（式中、ＲはＭｇ、Ｃａ、Ｓｒ、Ｂａ、Ｚｎからなる群より選択される１種以上）は、少なくとも１種を０％超含有する場合に、ガラス原料の融点を下げられ、且つ、ガラスの安定性及び発光効率を向上できる任意成分である。
一方で、ＲＯ成分の合計含有量を２０．０％以下にすることで、ＲＯ成分の過剰な含有によるガラスの安定性の低下を抑えられる。従って、ＲＯ成分の合計含有量は、好ましくは２０．０％、より好ましくは１５．０％、さらに好ましくは８．０％を上限とする。
【００４３】
ここで、ＭｇＯ成分、ＣａＯ成分、ＳｒＯ成分、ＢａＯ成分及びＺｎＯ成分の各々の含有量は、ガラスの安定性の低下を抑える観点から、好ましくは１５．０％、より好ましくは１０．０％、さらに好ましくは８．０％、さらに好ましくは５．０％を上限とする。
【００４４】
Ｒｎ２Ｏ成分（式中、ＲｎはＬｉ、Ｎａ、Ｋからなる群より選択される１種以上）は、少なくとも１種を０％超含有する場合に、ガラス原料の融点を下げられ、且つ、ガラスの安定性を向上できる任意成分である。
一方で、Ｒｎ２Ｏ成分の合計含有量を２０．０％以下にすることで、ガラスの発光効率の低下を抑えられる。従って、Ｒｎ２Ｏ成分の合計含有量は、好ましくは２０．０％、より好ましくは１５．０％、さらに好ましくは８．０％を上限とする。
【００４５】
ここで、Ｌｉ２Ｏ成分、Ｎａ２Ｏ成分及びＫ２Ｏ成分の各々の含有量は、発光効率の低下を抑える観点から、好ましくは２０．０％、より好ましくは１５．０％、さらに好ましくは８．０％を上限とする。
【００４６】
Ｂ２Ｏ３成分は、０％超含有する場合に、ガラス原料の融点を下げられ、且つ、ガラスの安定性を向上できる任意成分である。
一方、Ｂ２Ｏ３成分の含有量を３０．０％以下にすることで、ガラスの発光効率の低下を抑えられる。従って、Ｂ２Ｏ３成分の含有量は、好ましくは３０．０％以下、より好ましくは２０．０％以下、さらに好ましくは１０．０％未満、さらに好ましくは５．０％未満とする。
【００４７】
Ｐ２Ｏ５成分は、０％超含有する場合に、ガラスセラミックスに結晶相を析出し易くできる任意成分である。
一方で、Ｐ２Ｏ５成分の含有量を１０．０％以下にすることで、ガラスの安定性の低下を抑えられる。従って、Ｐ２Ｏ５成分の含有量は、好ましくは１０．０％、より好ましくは８．０％、さらに好ましくは５．０％を上限とする。
【００４８】
Ｎｂ２Ｏ５成分、Ｔａ２Ｏ５成分、ＷＯ３成分及びＴｅＯ２成分は、少なくとも１種を０％超含有する場合に、ガラス原料の融点を下げられ、且つガラスの安定性を向上できる任意成分である。
一方で、Ｎｂ２Ｏ５成分、Ｔａ２Ｏ５成分、ＷＯ３成分及びＴｅＯ２成分の各々の含有量を１０．０％以下にすることで、ガラスの安定性の低下を抑えられる。従って、これらの成分の含有量は、好ましくは１０．０％、より好ましくは８．０％、さらに好ましくは５．０％を上限とする。
【００４９】
Ｓｂ２Ｏ３成分は、０％超含有する場合に、溶融ガラスを脱泡できる任意成分である。また、特に発光中心としてＣｅＯ２成分を含有する場合には、還元剤として作用することで、ＣｅＯ２成分のうち蛍光に寄与するＣｅ３＋の割合を増加できる一方で、蛍光に寄与しないＣｅ４＋の割合を低減できる。
一方で、Ｓｂ２Ｏ３量が多すぎると、励起光のエネルギーがＳｂイオンに吸収され、発光効率が低下する。従って、Ｓｂ２Ｏ３成分の含有量は、好ましくは１．０％、より好ましくは０．７％、さらに好ましくは０．５％を上限とする。
【００５０】
＜含有すべきでない成分について＞
次に、本発明のガラスセラミックスに含有すべきでない成分、及び含有することが好ましくない成分について説明する。
【００５１】
本発明のガラスセラミックスには、他の成分をガラスセラミックスの特性を損なわない範囲で必要に応じ、添加することができる。
【００５２】
但し、Ｔｈ、Ｃｄ、Ｔｌ、Ｏｓ、Ｂｅ、Ｓｅ、Ｈｇの各成分は、近年有害な化学物資として使用を控える傾向にあり、ガラスセラミックスの製造工程のみならず、加工工程、及び製品化後の処分に至るまで環境対策上の措置が必要とされる。従って、環境上の影響を重視する場合には、不可避な混入を除き、これらを実質的に含有しないことが好ましい。これにより、ガラスセラミックスに環境を汚染する物質が実質的に含まれなくなる。そのため、特別な環境対策上の措置を講じなくとも、このガラスセラミックスを製造し、加工し、及び廃棄することができる。
【００５３】
［製造方法］
本発明のガラスセラミックスは、例えば以下のように作製される。すなわち、各出発原料を所定の比に秤量して均一に混合し、作製したガラス原料を白金坩堝、石英坩堝又はアルミナ坩堝に投入して１２５０〜１６００℃で１〜２０時間溶融した後、溶融ガラスを金型にキャストして原ガラスを得る。次いで、その原ガラスをガラス転移温度より１０〜５００℃高い温度で１〜２４時間にわたり熱処理し、結晶相を析出させてガラスセラミックスを得る。
【００５４】
ここで、ガラス原料にはＡｌＦ３＋ＧａＦ３を、原料組成のモル％で０％超２０．０％以下含有させることが好ましい。これにより、フッ素の揮発が抑えられ、ガラスの安定性が向上するため、所望の結晶相をより析出しやくできる。従って、ガラス原料に含まれるＡｌＦ３及びＧａＦ３の合計量は、原料組成のモル％で、好ましくは０％超、より好ましくは１．０％超、さらに好ましくは２．０％超とする。また、ガラス原料に含まれるＡｌＦ３及びＧａＦ３の合計量は、原料組成のモル％で、好ましくは２０．０％、より好ましくは１５．０％、さらに好ましくは１０．０％、さらに好ましくは８．０％を上限とする。
【００５５】
［物性］
本発明のガラスセラミックスは、Ａ３Ｂ５Ｏ１２：αβ＋Ｆ結晶相（ＡはＹ、Ｇｄ、Ｔｂ、Ｄｙ、Ｙｂ、Ｌｕの中から選ばれる１種以上とし、ＢはＡｌ又は／及びＧａとし、αとβの組合せはＥｕ３＋、Ｅｕ２＋、Ｃｅ３＋、Ｍｎ４＋、Ｍｎ２＋、Ｓｎ２＋、Ｃｕ２＋、Ｂｉ３＋、Ｐｂ２＋、Ｃｒ３＋の中から選ばれる１種以上とする。）が析出されている。これにより、各発光中心に応じた波長において、強い発光ピークが現れるため、所望の波長範囲に発光ピークがより強く現れる、蛍光性のガラスセラミックスを得ることができる。
【００５６】
ここで、例えば発光中心としてＣｅＯ２成分を含有する場合、結晶相としてＡ３Ｂ５Ｏ１２：Ｃｅ３＋Ｆ結晶相が析出することで、波長５００〜６００ｎｍの範囲、特に波長５００〜５４０ｎｍの範囲における発光ピークの強度をより強くできる。
【００５７】
また、本発明のガラスセラミックスは、ガラスセラミックスの全体に対する、結晶相を示す粒子の存在比率である結晶化率が、体積比で１．０％以上９５．０％以下であることが好ましい。結晶化率が１．０％以上であることにより、ガラスセラミックスが良好な蛍光特性を有することができる。一方で、結晶化率が９５．０％以下であることにより、ガラスセラミックスが良好な機械的な強度を得ることができる。従って、ガラスセラミックスの結晶化率は、好ましくは１．０％、より好ましくは５．０％、最も好ましくは１０．０％を下限とする。また、ガラスセラミックスの結晶化率は、好ましくは９５．０％、より好ましくは９０．０％、最も好ましくは８５．０％を上限とする。
【００５８】
本発明のガラスセラミックスは、特定の波長の光を入射させたときに、所望の波長範囲に発光ピークを有する蛍光を発する。入射光（励起光）の波長は、可視光又は紫外光の領域にある波長であり、具体的には２２０ｎｍ〜５００ｎｍの範囲の波長である。一方で、蛍光の発光ピークの波長は、主に可視光の領域にある波長であり、具体的には４１０ｎｍ〜７００ｎｍの範囲の波長である。
特に発光中心としてＣｅ３＋を用いる場合、波長４６０ｎｍの光を入射させたときに、波長５００〜６００ｎｍの範囲、より好ましくは波長５１０〜５４０ｎｍの範囲に発光ピークを有することが好ましい。これにより、青色光の励起によって黄色や緑色の蛍光を発するため、ＬＥＤ素子と蛍光体から出る二つの光が混色された光、例えば白色光の光源を実現できる。
【００５９】
本発明のガラスセラミックスは、発光中心を固溶した結晶が析出することで、上述のように励起光によって効率的に発光できる。また、本発明のガラスセラミックスでは、ガラスの安定性が高められることで、結晶相の種類や結晶化率をコントロールし易くできる。また、本発明のガラスセラミックスは、ガラス相を有することで、耐久性や耐候性を高められ、且つ、特殊な雰囲気等を必要とせずに製造できる利点を有する。これらの利点により、本発明のガラスセラミックスは、発光素子等の光源用途をはじめとした、様々な光学テバイスへの応用が可能である。
【実施例】
【００６０】
本発明の実施例（Ｎｏ．１〜Ｎｏ．６）及び比較例（Ｎｏ．１）のガラスセラミックス成形体の組成、析出結晶相の種類、発光ピークの波長及び発光強度を表１に示す。なお、以下の実施例はあくまで例示の目的であり、これらの実施例にのみ限定されるものではない。
【００６１】
各実施例及び比較例について、各成分の原料として純度９９．９９％以上の酸化物及び弗化物からなる原料を選定し、表に示した組成の割合になるように秤量して均一に混合してガラス原料を作製した後、白金坩堝に投入し、ガラス組成の熔融難易度に応じて電気炉で１５００〜１６００℃で１〜２０時間溶融した後、予め温めた金型に鋳込み徐冷して原ガラスを作製した。得られた原ガラスについて、１３００〜１４００℃の結晶化温度で２４時間保持して結晶化を行うことで、ガラスセラミックスを得た。得られたガラスセラミックスについて、３０ｍｍ×２０ｍｍ×２ｍｍのサイズになるように両面を研磨し、諸物性を測定した。
【００６２】
実施例及び比較例のガラスセラミックスの析出結晶相の種類は、Ｘ線回折装置（フィリップス社製、商品名：Ｘ’Ｐｅｒｔ−ＭＰＤ）で同定した。
【００６３】
実施例及び比較例のガラスセラミックスの発光ピークの波長と発光強度は、分光蛍光光度計（日本分光社製ＦＰ−７５０）を用いて、波長４６０ｎｍの光を入射させたときの発光スペクトルを測定することにより求めた。発光強度は、比較例１のガラスセラミックスの発光強度を１００としたときの相対値で表している。
【００６４】
【表１】
2014221705.tif 000003
【００６５】
表１に表されるように、実施例のガラスセラミックスの結晶相として、Ｙ３（Ａｌ，Ｇａ）５Ｏ１２：Ｃｅ３＋Ｆ結晶やＹ３Ａｌ５Ｏ１２：Ｃｅ３＋Ｆ結晶等の、一般式Ａ３Ｂ５Ｏ１２：αβ＋Ｆで表されるＹＡＧ系の結晶が析出していた。このことは、図１に示した実施例（Ｎｏ．６）のガラスセラミックスのＸＲＤパターンにおいて、入射角２θ＝３３°付近をはじめ、「○」で表される入射角（２θ）にピークが生じていることからも明らかである。
一方、比較例（Ｎｏ．１）のガラスセラミックス体の結晶相としては、これらのＹＡＧ系の結晶は含まれていなかった。このことは、図１に示した比較例のガラスセラミックスのＸＲＤパターンにおいて、上述の「○」とは一部異なる「×」で表される入射角（２θ）に、実施例（Ｎｏ．６）とは異なる強度の割合でピークが生じていることからも明らかである。
このため、本発明の実施例のガラスセラミックスは、比較例のガラスセラミックスとは異なり、励起光によって高い蛍光特性を有することが推察される。
【００６６】
実施例のガラスセラミックスは、波長４６０ｎｍの光を入射させたときの発光ピークが５００〜６００ｎｍの範囲内、より具体的には５００〜５４０ｎｍの範囲内に現れた。
また、実施例のガラスセラミックスは、比較例（Ｎｏ．１）の２．４倍以上の発光強度を有する。
すなわち、青色光の励起によって黄色や緑色の強い蛍光を発するため、ＬＥＤ素子と蛍光体から出る二つの光が混色された光、例えば白色光の光源を実現できることが推察される。
【００６７】
従って、本発明の実施例のガラスセラミックスでは、紫外光又は可視光による励起によって、所望の波長範囲に発光ピークがより強く現れることが確認された。これは、一般式Ａ３Ｂ５Ｏ１２：αβ＋Ｆで表されるＹＡＧ系の結晶が析出しているためであると推察される。
【００６８】
以上、本発明を例示の目的で詳細に説明したが、本実施例はあくまで例示の目的のみであって、本発明の思想及び範囲を逸脱することなく多くの改変を当業者により成し得ることが理解されよう。
【図１】
2014221705.tif 000004